(57)【要約】【課題】本発明の課題は、シュウ酸ジエステルを水素化してグリコール酸エステルを製造する方法において、高活性の触媒によりグリコール酸エステルを高ＳＴＹで効率よく製造できる方法を提供することにある。【解決手段】本発明は、シュウ酸ジエステルをルテニウムと他の白金族金属とが担体に担持された触媒の存在下で水素化することを特徴とするグリコール酸エステルの製造方法にある。更に、本発明は、上記の他の白金族金属が、白金、パラジウム、ロジウム、又は、イリジウムである、グリコール酸エステルの製造方法にもある。【選択図】  なし【特許請求の範囲】
【請求項１】
シュウ酸ジエステルをルテニウムと他の白金族金属とが担体に担持された触媒の存在下で水素化することを特徴とするグリコール酸エステルの製造方法。
【請求項２】
他の白金族金属が、白金、パラジウム、ロジウム、又は、イリジウムである、請求項１記載のグリコール酸エステルの製造方法。
【発明の詳細な説明】
【０００１】
【発明の属する技術分野】
本発明はシュウ酸ジエステルを水素化してグリコール酸エステルを高反応速度及び高収率で製造する方法に関する。グリコール酸エステルは炭酸飲料の容器原料や生分解性ポリマーの原料として非常に有用な化合物である。
【０００２】
【従来の技術】
シュウ酸ジエステルを水素化してグリコール酸エステルを製造する方法としては、シュウ酸ジメチルを基質とするものが多く報告されていて、その触媒にはルテニウム触媒が有効であることが報告されている。
例えば、特許文献１では、比表面積９００ｍ２／ｇ以上の担体にルテニウムが担持された触媒を用いてシュウ酸ジメチルを水素化してグリコール酸メチルを製造する方法が開示されている。しかし、この方法では、触媒として高価なルテニウムを用いているにも拘らず、グリコール酸メチルの空時収量（ＳＴＹ）が低く（実施例によるとＳＴＹ＝２４．６ｇ／Ｌ・ｈ程度）、触媒が実用上満足しうる活性を有していないという問題があった。
【０００３】
また、特許文献２には、ルテニウムとランタノイド金属の一種であるサマリウムからなる触媒を用いる方法が開示されているが、この方法においてもグリコール酸メチルのＳＴＹが低い（実施例によればＳＴＹ＝２７．７ｇ／Ｌ・ｈ程度）という問題があった。
【０００４】
【特許文献１】
特開平９−８７２３２号公報
【特許文献２】
特開平９−８７２３３号公報
【０００５】
【発明が解決しようとする課題】
このように、シュウ酸ジエステルを水素化してグリコール酸エステルを製造する方法においては、ＳＴＹの向上を図ることができる高活性の触媒が求められていた。即ち、本発明の課題は、シュウ酸ジエステルを水素化してグリコール酸エステルを製造する方法において、高活性の触媒によりグリコール酸エステルを高ＳＴＹで効率よく製造できる方法を提供することにある。
【０００６】
【課題を解決するための手段】
本発明者らは前記の課題を解決すべく鋭意検討した結果、ルテニウムと第二成分として他の白金族金属とが担持された触媒を用いることによって、高いＳＴＹでグリコール酸エステルを製造できることを見出して、本発明を完成するに至った。即ち、本発明は、シュウ酸ジエステルをルテニウムと他の白金族金属とが担体に担持された触媒の存在下で水素化することを特徴とするグリコール酸エステルの製造方法にある。更に、本発明は、上記の他の白金族金属が、白金、パラジウム、ロジウム、又は、イリジウムである、グリコール酸エステルの製造方法にもある。
【０００７】
【発明の実施の形態】
本発明で基質として用いるシュウ酸ジエステルとしては、シュウ酸と炭素数１〜６の脂肪族１価アルコールとのジエステルが好ましく挙げられる。具体的には例えば、シュウ酸ジメチル、シュウ酸ジエチル、シュウ酸ジｎ−プロピル、シュウ酸ジｉ−プロピル、シュウ酸ジｎ−ブチル、シュウ酸ジｎ−アミルなどが挙げられる。シュウ酸ジエステルの中では、シュウ酸ジメチルやシュウ酸ジエチルが好ましいが、中でもシュウ酸ジメチルが特に好ましい。
【０００８】
本発明では、触媒として、ルテニウムと他の白金族金属とが担体に担持された触媒を用いることが特徴的である。他の白金族金属とは、ルテニウム以外の白金族金属であり、白金、パラジウム、ロジウム、イリジウムなどが挙げられる。これら他の白金族金属の中では、白金やパラジウムが好ましい。ルテニウムの担持量は、担体に対して金属として０．５〜５０重量％、更には１〜１０重量％であることが好ましく、他の白金族金属の担持量は、ルテニウム１原子に対して０．００１〜０．２原子、更には０．００３〜０．１原子であることが好ましい。なお、他の白金族金属は複数で担体に担持されていてもよい。
【０００９】
本発明で用いる担体としては、多孔性物質であってこの水素化反応で不活性なものであれば特に制限はなく、例えば、活性炭などの炭素質担体、シリカ、アルミナ、マグネシア、チタニア、ジルコニア、ゼオライトなどの結晶性又は非結晶性の金属酸化物、シリカルミナなどの複合酸化物、炭化ケイ素などの炭化物、窒化ケイ素などの窒化物、モンモリロナイト、カオリナイトなどの粘土鉱物などを挙げることができる。担体の中では、高表面積を有する活性炭が好ましい。
【００１０】
触媒調製は、金属成分担持、乾燥、焼成、還元の各操作による通常の方法であれば、特に制限されない。最初の金属成分担持は、例えば、含浸法、イオン交換法、スプレー法、蒸発乾固法などにより適宜行うことができる。このとき、ルテニウム成分及び他の白金族金属成分を担持させる順序に特に制限はなく、全成分を同時に担持させても各成分を個別に担持させてもよい。また、所望なら各成分を複数回に分けて担持させてもよい。担持方法の中では、含浸法が簡便であることから好ましく、具体的には、例えば、前記金属の化合物を溶解させた溶媒に担体を浸漬して前記金属成分を担体に担持させることができる。
【００１１】
前記金属の化合物としては、前記各金属のハロゲン化物、硝酸塩、硫酸塩、アセチルアセトン塩、酢酸塩、アンモニウム塩、水酸化物などが用いられる。これら以外にも前記各金属の有機金属化合物や錯塩なども用いることができる。具体的には、ルテニウムの化合物として、ＲｕＣｌ３、Ｒｕ（ａｃａｃ）３、Ｒｕ（ＯＨ）３、Ｒｕ３（ＣＯ）１２などが挙げられ、他の白金族金属の化合物として、Ｈ２ＰｔＣｌ６、ＰｄＣｌ２、ＩｒＣｌ３等の塩化物や、Ｐｄ（ＮＯ３）２、Ｒｈ（ＮＯ３）３・２Ｈ２Ｏ等の硝酸塩や、ＰｄＳＯ４・２Ｈ２Ｏ、Ｐｔ（ＳＯ４）３・２Ｈ２Ｏ、Ｒｈ２（ＳＯ４）３・１２Ｈ２Ｏ等の硫酸塩や、Ｐｔ（ａｃａｃ）２、Ｉｒ（ａｃａｃ）３等のアセチルアセトン塩や、Ｐｄ（ＯＡｃ）２、Ｐｔ（ＯＡｃ）２等の酢酸塩や、（ＮＨ４）２［ＰｔＣｌ４］、（ＮＨ４）２［ＩｒＣｌ６］等のアンモニウム塩や、Ｐｄ（ＯＨ）２等の水酸化物や、Ｒｕ（Ｃ５Ｈ５）２、［ＲｈＣｌ（１，５−Ｃ８Ｈ１２）］２、ＰｄＣｌ２（ＣＨ３ＣＮ）２等の錯塩が挙げられる。なお、ａｃａｃはアセチルアセトン塩、ＯＡｃは酢酸塩を表す。
【００１２】
次の乾燥では、例えば、金属成分担持後の担体（触媒前駆体）を、２００℃以下の温度で、減圧下に保持するか或いは常圧下で空気などの乾燥ガスを流通させながら乾燥すればよい。金属成分を個別に或いは複数回で担持させた場合は、各回の担持ごとに乾燥するのが好ましい。その次の焼成では、所望により、例えば、乾燥後の前記触媒前駆体を１００〜６００℃の温度で空気や窒素を流通させながら焼成すればよい。
【００１３】
最後の還元は、乾燥・焼成後の前記触媒前駆体を、液相還元法、気相還元法のいずれかで処理すればよい。気相還元法では、水素やメタノールなどを還元ガスとして８０〜９００℃（好ましくは１００〜５００℃）の温度で該触媒前駆体を処理すればよい。液相還元法では、還元剤としてギ酸ナトリウムやヒドラジンなどを用いて２０〜１００℃（好ましくは５０〜９０℃）の温度で該触媒前駆体を処理すればよい。
【００１４】
シュウ酸ジエステルの水素化は、シュウ酸ジエステルと水素を触媒存在下に液相で接触させて行うことが好ましい。このとき、水素圧は１〜３００ｋｇｆ／ｃｍ２（約０．１〜約３０ＭＰａ）、特に５０〜２００ｋｇｆ／ｃｍ２（約５〜約２０ＭＰａ）の範囲であることが好ましく、反応温度は５０〜２５０℃、特に８０〜２００℃の範囲であることが好ましい。反応方式は連続式又は回分式のいずれでもよく、反応形式も懸濁床又は固定床のいずれでも採用できる。懸濁床の場合、攪拌速度は３００〜１５００ｒｐｍ、特に５００〜１１００ｒｐｍの範囲であることが好ましい。
【００１５】
触媒の使用量は特に制限されないが、シュウ酸ジエステルに対して０．１〜３０重量％、特に０．５〜２５重量％の範囲であることが好ましい。触媒の形状や粒径は前記水素化反応が可能であれば特に制限されない。
【００１６】
水素化は無溶媒で行うこともできるが、通常は溶媒存在下で行われる。溶媒としては、アルコール化合物（メタノール、エタノール、プロパノール、ブタノール、エチレングリコール等）や、エーテル化合物（ジエチルエーテル、テトラヒドロフラン、エチレングリコールジメチルエーテル、ジエチレングリコールモノエチルエーテル等）や、炭化水素化合物（ヘキサン、シクロヘキサン、ヘプタン、トルエン等）や、ケトン化合物（アセトン、メチルイソブチルケトン等）や、エステル化合物（酢酸メチル、酢酸エチル等）などを単独又は複数で用いることができる。
【００１７】
次に実施例及び比較例を挙げて本発明を具体的に説明する。生成物等はガスクロマトグラフィーにより、触媒の金属成分はＩＣＰ（高周波誘導結合プラズマ発光分析）により分析した。なお、５％Ｒｕ／Ｃは活性炭にルテニウムが５重量％担持された触媒を、５％Ｒｕ−０．１％Ｐｔ／Ｃは活性炭にルテニウムが５重量％及び白金が０．１重量％担持された触媒を表す（他の金属でも同様）。
【００１８】
実施例１
〔触媒調製〕
５０ｍｌ容ビーカーにＰｔ（ａｃａｃ）２（白金アセチルアセトン塩）１．５５ｍｇとアセトン１．５ｇを加えて均一溶液とした。次いで、この溶液に５％Ｒｕ／Ｃ（Ｎ．Ｅケムキャット製）０．８ｇを加えて攪拌しながら白金成分を全て含浸させた。含浸終了後、得られた触媒前駆体を乾燥（空気中６５℃）及び還元処理（水素気流中１５０℃）して、５％Ｒｕ−０．１％Ｐｔ／Ｃ（Ｐｔ：Ｒｕ＝０．０１）を得た。
【００１９】
〔シュウ酸ジアルキルの水素化〕
２０ｍｌ容オートクレーブに、前記触媒０．０５ｇ、シュウ酸ジメチル２．５ｇ、メタノール２．５ｇを加えて容器内を水素で充分に置換した後、水素圧３５ｋｇｆ／ｃｍ２とした。次いで、昇温を開始して容器内の温度が１３０℃に達した時点で水素を圧入して、６０ｋｇｆ／ｃｍ２の定圧下、９５０ｒｐｍで攪拌しながら３時間水素化反応を行った。反応終了後、得られた反応液を分析したところ、グリコール酸メチルのＳＴＹは５７ｇ／ｈ・Ｌであった。なお、ＳＴＹは反応液容積（Ｌ；リットル）及び時間当たりの目的物生成量（ｇ）を表す。
【００２０】
実施例２
〔触媒調製〕
Ｐｔ（ａｃａｃ）２の使用量を７．７８ｍｇに変えたほかは、実施例１と同様に触媒を調製して、５％Ｒｕ−０．４８％Ｐｔ／Ｃ（Ｐｔ：Ｒｕ＝０．０５）を得た。
【００２１】
〔シュウ酸ジアルキルの水素化〕
触媒を５％Ｒｕ−０．４８％Ｐｔ／Ｃに代えたほかは、実施例１と同様に水素化反応を行った。その結果、グリコール酸メチルのＳＴＹは５４ｇ／ｈ・Ｌであった。
【００２２】
実施例３
〔触媒調製〕
Ｐｔ（ａｃａｃ）２を酢酸パラジウム４．４ｍｇに変えたほかは、実施例１と同様に触媒を調製して、５％Ｒｕ−０．２６％Ｐｄ／Ｃ（Ｐｄ：Ｒｕ＝０．０５）を得た。
【００２３】
〔シュウ酸ジアルキルの水素化〕
触媒を５％Ｒｕ−０．２６％Ｐｄ／Ｃに代えたほかは、実施例１と同様に水素化反応を行った。その結果、グリコール酸メチルのＳＴＹは５３ｇ／ｈ・Ｌであった。
【００２４】
実施例４
〔触媒調製〕
酢酸パラジウムの使用量を１１．２ｍｇに変えたほかは、実施例３と同様に触媒を調製して５％Ｒｕ−０．５３％Ｐｄ／Ｃ（Ｐｄ：Ｒｕ＝０．１）を得た。
【００２５】
〔シュウ酸ジアルキルの水素化〕
触媒を５％Ｒｕ−０．５３％Ｐｄ／Ｃに代えたほかは、実施例１と同様に水素化反応を行った。その結果、グリコール酸メチルのＳＴＹは５３ｇ／ｈ・Ｌであった。
【００２６】
比較例１
〔シュウ酸ジアルキルの水素化〕
触媒を５％Ｒｕ／Ｃに代えたほかは、実施例１と同様に水素化反応を行った。その結果、グリコール酸メチルのＳＴＹは４５ｇ／ｈ・Ｌであった。
【００２７】
比較例２
〔シュウ酸ジアルキルの水素化〕
触媒を５％Ｐｔ／Ｃ（Ｎ．Ｅケムキャット製）に代えたほかは、実施例１と同様に水素化反応を行った。その結果、グリコール酸メチルのＳＴＹは０ｇ／ｈ・Ｌであった。
【００２８】
比較例３
〔シュウ酸ジアルキルの水素化〕
触媒を５％Ｐｄ／Ｃ（Ｎ．Ｅケムキャット製）に代えたほかは、実施例１と同様に水素化反応を行った。その結果、グリコール酸メチルのＳＴＹは０ｇ／ｈ・Ｌであった。表１に実施例及び比較例の結果をまとめて示す。
【００２９】
【図１】
2004331531.tif 000002
【００３０】
【発明の効果】
本発明により、シュウ酸ジエステルを水素化してグリコール酸エステルを製造する方法において、高活性の触媒によりグリコール酸エステルを高ＳＴＹで効率よく製造できる方法を提供できる。即ち、ルテニウムと他の白金族金属とが担体に担持された触媒を用いてシュウ酸ジエステルを水素化することにより、グリコール酸エステルを高反応速度及び高収率で製造することができる。